(57)【要約】  本発明は、支持基板上に移転すべきドナー基板の部分の厚さを決定する方法であって、前記部分はその後に少なくとも１つの操作を含む選択された仕上げシーケンスを受けるものとする方法において、移転された前記部分が、前記仕上げシーケンスの各操作後に、前記最大密度より低い致命ホールの密度を呈するように、かつ、前記仕上げシーケンスの全部が達成された後に、前記選択された厚さに到達するように移転すべき最小厚さが決定されることを特徴とする方法を提案する。【選択図】  図９
2008526010.tif 000002
【特許請求の範囲】
【請求項１】
ドナー基板の厚さ内に、脆化領域を生成するステップと、
前記ドナー基板を、支持基板に密着して配置するステップと、
前記ドナー基板の一部を前記支持基板上に移転するために、前記ドナー基板を前記脆化領域の高さで剥離し、それによって中間構造を形成するステップと
を含む、基板上の半導体材料の薄層を備える最終構造を製造する方法において、
前記最終構造の前記薄層が到達すべき厚さを選択するステップと、
前記最終構造の前記薄層内に観察される致命ホールの最大密度を選択するステップと、
剥離後に得られる前記中間構造に対して行うべき、少なくとも１つの操作を含む仕上げシーケンスを選択するステップと、
前記支持基板上に移転すべき前記ドナー基板の前記部分が、
前記仕上げシーケンスの各操作後に、前記最大密度より低い致命ホールの密度を呈するように、かつ、
前記仕上げシーケンスを達成した後、前記選択された厚さに到達するように、
前記部分の最小厚さを決定するステップと
をさらに含むことを特徴とする方法。
【請求項２】
前記脆化領域が、前記決定された移転すべき最小厚さとほぼ等しいかそれより大きい深さで、前記ドナー基板の厚さ内に生成されることを特徴とする、請求項１に記載の方法。
【請求項３】
前記脆化領域が、前記決定された厚さにて前記脆化領域を生成するように適合された注入条件に従って、そこから前記薄層が作製されなければならない前記ドナー基板の面の下に、化学種を注入することによって生成されることを特徴とする、請求項２に記載の方法。
【請求項４】
前記厚さの決定が、前記選択された最大致命ホール密度、前記選択された最終厚さ、および前記仕上げシーケンスの各操作のホール密度に対する影響を、考慮に入れて行われることを特徴とする、請求項１〜３のいずれか一項に記載の方法。
【請求項５】
ほぼ１５ＫｅＶ〜１２０ＫｅＶの間の注入エネルギーを選択することによって、注入条件を選択するステップを含むことを特徴とする、請求項３または４に記載の方法。
【請求項６】
前記注入エネルギーが、ほぼ１５ＫｅＶ〜８０ＫｅＶの間であることを特徴とする、請求項５に記載の方法。
【請求項７】
前記仕上げシーケンスが、少なくとも１つの表層ホール深さ低減操作を含むことを特徴とする、請求項１〜６のいずれか一項に記載の方法。
【請求項８】
前記仕上げシーケンスが、複数の表層ホール深さ低減操作を含むことを特徴とする、請求項７に記載の方法。
【請求項９】
前記仕上げステップが、表層ホール深さ低減操作として、少なくとも１つの処理アニール（ＴＡ）操作を含むことを特徴とする、請求項７または８に記載の方法。
【請求項１０】
前記仕上げステップが、表層ホール深さ低減操作として、少なくとも１つの研磨（ＰＯＬ）操作を含むことを特徴とする、請求項７または８に記載の方法。
【請求項１１】
前記仕上げシーケンスが、少なくとも１つの以下の一連の操作すなわち、急速処理アニール（ＲＴＡ）−犠牲酸化（ＳＯｘ）を含むことを特徴とする、請求項１〜７のいずれか一項に記載の方法。
【請求項１２】
前記仕上げシーケンスが、少なくとも１つの以下の一連の操作すなわち、犠牲酸化（ＳＯｘ）−急速処理アニール（ＲＴＡ）を含むことを特徴とする、請求項１〜７のいずれか一項に記載の方法。
【請求項１３】
前記仕上げシーケンスが、少なくとも１つの以下の一連の操作すなわち、犠牲酸化（ＳＯｘ）−研磨（ＰＯＬ）−ＳＯｘを含むことを特徴とする、請求項１〜７のいずれか一項に記載の方法。
【請求項１４】
前記仕上げシーケンスが、少なくとも１つの以下の一連の操作すなわち、犠牲酸化（ＳＯｘ）−急速処理アニール（ＲＴＡ）−研磨（ＰＯＬ）−ＳＯｘを含むことを特徴とする、請求項１〜７のいずれか一項に記載の方法。
【請求項１５】
前記薄層と前記支持基板の間に、酸化物の層が挿入され、それにより、製造される構造がＳｅＯＩ（絶縁体上半導体）構造となることを特徴とする、請求項１〜１４のいずれか一項に記載の方法。
【請求項１６】
前記薄層がシリコンから形成され、それにより、製造される構造がＳＯＩ（シリコンオンインシュレータ）構造となることを特徴とする、請求項１５に記載の方法。
【請求項１７】
前記最終構造の前記薄層の致命ホール密度が、ほぼ０．１／ｃｍ２であることを特徴とする、前記仕上げシーケンスがＲＴＡ／ＳＯｘ／ＲＴＡ／ＳＯｘ操作シーケンスを含む、請求項１５または１６のいずれかの一項に記載の方法によって製造されるＳｅＯＩ構造。
【請求項１８】
支持基板上に移転すべきドナー基板の部分の厚さを決定する方法であって、前記部分はその後に少なくとも１つの操作を含む選択された仕上げシーケンスを受けるものとする方法において、移転された前記部分が、
前記仕上げシーケンスの各操作後に、前記最大密度より低い致命ホールの密度を呈するように、かつ、
前記仕上げシーケンスの全部が達成された後に、前記選択された厚さに到達するように
移転すべき最小厚さが決定されることを特徴とする方法。
【発明の詳細な説明】
【技術分野】
【０００１】
本発明は、
・ドナー基板の厚さ内に、脆化領域を生成するステップと、
・ドナー基板を、支持基板に密着して配置するステップと、
・ドナー基板の一部を支持基板上に移転するために、ドナー基板を脆化領域の高さで剥離するステップと
を含む、基板上の半導体材料の薄層を備える最終構造を製造する方法に関する。
【０００２】
本発明は、より正確には、特に薄層内のホールの存在を防止することによって、薄層の特性改善を可能にする上述のタイプの方法に関する。
【背景技術】
【０００３】
より十分な詳細が文書「Silicon-On-Insulator Technology: Materials to VLSI, 2nd Edition」、Jean-Pierre Colinge、Kluwer Academic Publishers、５０〜５１頁に得られる、ＳＭＡＲＴＣＵＴ(商標)タイプのプロセスは、上述のタイプの方法の例であり、本発明の好ましい実施形態に対応する。
【０００４】
ＳＭＡＲＴＣＵＴ(商標)タイプのプロセスにより、ＳｅＯＩ（絶縁体上半導体）構造などの、半導体材料の薄層を備える構造が有利に製造される。
【０００５】
脆化領域は、ドナー基板の厚さ内に化学種を注入することによって生成することができる。化学種の注入とは、注入されるドナー基板の材料上に原子種またはイオン種を導入するのに適した（照射、拡散など）任意の技法を意味すると理解され、注入された化学種の最大濃度は、前記注入される基板の表面に対して、所定の深さに位置する。
【０００６】
ここで、ＳｅＯＩ構造が製造されるとき、支持基板と薄層の間に酸化物の層が挿入されることが特筆される。この目的のために、ドナー基板はその上に表面酸化物層を含むことができ、この表面酸化物層は、注入ステップ後に、最終ＳｅＯＩ構造の埋め込み酸化物層を形成するように支持基板に密着して配置される。
【０００７】
注入ステップは、単一の化学種（水素など）を注入することにより、または少なくとも２つの異なる化学種を共注入（水素とヘリウムの両方の共注入など）することによって行うことができる。
【０００８】
剥離ステップの後では、支持基板上に形成された薄層は、ある深さに延びる損傷した領域を呈する。
【０００９】
特に薄層の表面上に、ホールが観察されることがある。以下「表層ホール」と呼ぶ、一部のホールは、薄層の厚さの途中まで延びる行き止まりのホールである。ＳＯＩ構造のケースを例にとると、これらの表層ホールは、表面の薄いシリコン層の厚さ内に延びるが、埋め込み酸化物層までは下方に延びない。
【００１０】
一方、一部のホールはかなり深く、薄層の厚さを貫通して延びることさえあり得る。以下これらのホールを、「致命ホール」と呼ぶ。ＳＯＩ構造のケースを例にとると、これらの致命ホールは、表面の薄いシリコン層を貫通して、下にある埋め込み酸化物層まで下方に延びる。
【００１１】
さらに、この致命ホール問題は、薄層の厚さが薄い（たとえば８００オングストローム未満）場合に、ますます顕著になることが分かる。
【００１２】
ＳＭＡＲＴＣＵＴ(商標)タイプのプロセスから得られる構造は、マイクロエレクトロニクス、光学素子および／またはオプトロニクスの分野の用途に用いられる。したがって、これらの分野で用いられる構造の薄層の品質の仕様は一般に非常にきびしい。
【００１３】
ホールの存在は、最終構造上に生成されることになる構成要素の品質を、ある程度左右するパラメータである。したがってホールは、できるだけ防止されるべきである。
【００１４】
さらに致命ホールは、致命的欠陥であり、確かに、致命ホール上に作られた構成要素は機能しなくなる。
【００１５】
表層ホールは、これらの構造上に作られた構成要素の動作には、破滅的な影響は及ぼさない。しかし、これらは欠陥となり、防止することが望ましい。
【発明の開示】
【発明が解決しようとする課題】
【００１６】
したがって、薄層内のホールの密度、および特に致命的欠陥であるホールすなわち致命ホールの密度を最小化することを可能にする、基板上の半導体材料の薄層を備える高品質の構造を製造する方法が必要である。
【００１７】
上述のように、この必要性は、薄層の所望の厚さが薄い、すなわち通常８００オングストローム未満の場合に、ますます重要となる。
【課題を解決するための手段】
【００１８】
上述の必要性を満たすために、本発明は、第１の態様によれば、
・ドナー基板の厚さ内に、脆化領域を生成するステップと、
・ドナー基板を、支持基板に密着して配置するステップと、
・ドナー基板の一部を支持基板上に移転するために、ドナー基板を脆化領域の高さで剥離し、それによって中間構造を形成するステップと
を含む、基板上の半導体材料の薄層を備える最終構造を製造する方法において、
・−最終構造の薄層が到達すべき厚さ、
−最終構造の薄層内に観察される致命ホールの最大密度、
−剥離後に得られる中間構造に対して行うべき、少なくとも１つの操作を含む仕上げシーケンスを
選択するステップと、
・支持基板上に移転すべきドナー基板の部分が、
−仕上げシーケンスの各操作後に、前記最大密度より低い致命ホールの密度を呈するように、かつ、
−仕上げシーケンスを達成した後、前記選択された厚さに到達するように
前記部分の最小厚さを決定するステップと
をさらに含むことを特徴とする方法を提案する。
【００１９】
本発明による方法の、好ましい、ただし非限定的な形は以下の通りである。
−脆化領域は、前記決定された移転すべき最小厚さとほぼ等しいかそれより大きい深さで、ドナー基板の厚さ内に生成される。
−脆化領域は、前記決定された厚さにて脆化領域を生成するように適合された注入条件に従って、そこから薄層が作製されなければならないドナー基板の面の下に、化学種を注入することによって生成される。
−厚さの決定は、選択された最大致命ホール密度、選択された最終厚さ、および仕上げシーケンスの各操作のホール密度に対する影響を考慮に入れて行われる。
−方法は、ほぼ１５ＫｅＶ〜１２０ＫｅＶの間、好ましくは１５ＫｅＶ〜８０ＫｅＶの間の注入エネルギーを選択することによって、注入条件を選択するステップを含む。
−仕上げシーケンスは、少なくとも１つの表層ホール深さ低減操作を含む。
−仕上げシーケンスは、複数の表層ホール深さ低減操作を含む。
−仕上げステップは、表層ホール深さ低減操作として、少なくとも１つの処理アニール（ＴＡ）操作を含む。
−仕上げステップは、表層ホール深さ低減操作として、少なくとも１つの研磨（ＰＯＬ）操作を含む。
−仕上げシーケンスは、少なくとも１つの以下の一連の操作すなわち、急速処理アニール（ＲＴＡ）−犠牲酸化（ＳＯｘ）を含む。
−仕上げシーケンスは、少なくとも１つの以下の一連の操作すなわち、犠牲酸化（ＳＯｘ）−急速処理アニール（ＲＴＡ）を含む。
−仕上げシーケンスは、少なくとも１つの以下の一連の操作すなわち、犠牲酸化（ＳＯｘ）−研磨（ＰＯＬ）−ＳＯｘを含む。
−仕上げシーケンスは、少なくとも１つの以下の一連の操作すなわち、犠牲酸化（ＳＯｘ）−急速処理アニール（ＲＴＡ）−研磨（ＰＯＬ）−ＳＯｘを含む。
−薄層と支持基板の間に、酸化物の層が挿入され、それにより、製造される構造はＳｅＯＩ（絶縁体上半導体）構造となる。
−薄層がシリコンから形成され、それにより、製造される構造はＳＯＩ（シリコンオンインシュレータ）構造となる。
【００２０】
他の態様において、本発明はまた、本発明の第１の態様による方法によって製造されるＳｅＯＩ構造など、本発明による方法によって得られる構造に関し、仕上げシーケンスはＲＴＡ／ＳＯｘ／ＲＴＡ／ＳＯｘ操作シーケンスを含み、最終構造の薄層の致命ホール密度がほぼ０．１／ｃｍ２であることを特徴とする。
【００２１】
他の態様において、本発明は、支持基板上に移転すべきドナー基板の部分の厚さを決定する方法であって、前記部分はその後に少なくとも１つの操作を含む選択された仕上げシーケンスを受けるものとする方法において、前記移転された部分が、
−仕上げシーケンスの各操作後に、前記最大密度より低い致命ホールの密度を呈するように、かつ、
−仕上げシーケンスの全部が達成された後に、前記選択された厚さに到達するように
移転すべき最小厚さが決定されることを特徴とする方法を提案する。
【００２２】
本発明の他の特徴、目的、および利点は、非限定的な例として示される添付の図面を参照しながら、以下の詳細な説明を読むことによって明らかになるであろう。
【発明を実施するための最良の形態】
【００２３】
本発明は、ＳＭＡＲＴＣＵＴ(商標)タイプの移転プロセスを実行することによって得られる構造の品質向上に役立つことができる。
【００２４】
構造は、一般に、外部環境にさらされる表面上の半導体材料の薄層を含む任意のタイプの構造でよい。
【００２５】
非限定的に、半導体材料の薄層は、シリコンＳｉ、炭化ケイ素ＳｉＣ、ゲルマニウムＧｅ、シリコン−ゲルマニウムＳｉＧｅ、ガリウム砒素ＧａＡｓなどとすることができる。
【００２６】
基板支持体は、シリコンＳｉ、クオーツなどとすることができる。
【００２７】
すでに述べたように、支持基板と薄層の間に、酸化物の層を挿入することもでき、したがって形成される構造はＳｅＯＩ（絶縁体上半導体）構造となる。
【００２８】
以下では、ＳＯＩ（シリコンオンインシュレータ）構造の製造について説明するが、当業者には、本発明がこの特定の例には全く限定されないことが理解されよう。
【００２９】
図１は、ホール密度を、ＳＯＩ移転層内の深さの関数として表している。ホール密度は、深さに反比例し、ほぼ指数関数的に減少する。通常、最も深いホールの深さは１０００〜１４００オングストロームの間であるが、その密度は比較的低い（１０００オングストロームより深いホールの密度は、通常、０．３個／ｃｍ２未満である）。
【００３０】
注入ステップが単一の化学種の注入によって実行されるか、または少なくとも２つの異なる化学種の共注入によって実行されるかでは、ホール密度は同様であることが留意されなければならない。
【００３１】
致命ホールは、その深さが薄層の厚さに等しいホールである。したがって、図１に示されるように、致命ホール密度Ｄｋは、薄層厚さＴに直接関係する。
【００３２】
したがってこの致命ホール密度は、薄層の厚さが薄くなるにつれて、ますます顕著になる。
【００３３】
したがって、薄いＳＯＩ層は高い致命ホール密度を呈し、厚いＳＯＩ層は低い致命ホール密度を呈する。図１に示されるように、厚さＴが１０００オングストロームより大きいＳＯＩ層は、通常、平方センチメートル当り０．３未満の致命ホール密度Ｄｋを呈する。
【００３４】
剥離後に得られる構造の仕上げステップは、すでにいくつか提案されており、一般に異なる操作のシーケンスからなり、マイクロエレクトロニクス、光学素子および／またはオプトエレクトロニクスの分野での使用に適した薄層の形成を目的としている。
【００３５】
これらの仕上げステップは一般に、研磨（同じく以下ＰＯＬと呼ぶ）、中性または還元性雰囲気中の熱処理アニール（同じく以下ＴＡと呼び、急速熱処理アニールＲＴＡなど）、犠牲酸化（同じく以下ＳＯｘと呼ぶ）、化学エッチングなどの操作を利用する。
【００３６】
急速熱処理アニールＲＴＡは一般に、制御された雰囲気中（水素とアルゴンの混合体、または純アルゴン雰囲気、さらには純水素雰囲気など）で、高温（たとえば９００℃〜１３００℃程度）での、急速アニール（すなわち数秒間または数十秒間にわたって行われる）を意味するものと理解される。
【００３７】
ＳＯｘは犠牲酸化であり、酸化ステップと脱酸素ステップとに分割され、場合によっては酸化と脱酸素ステップの間に熱処理ステップ（通常１１００℃で２時間）が挿入される。
【００３８】
化学機械研磨（ＣＭＰ）は、ＰＯＬ操作の例である。
【００３９】
たとえば、剥離後に得られる構造の仕上げステップとして、以下の操作のシーケンスが提案されている。
・ＳＯｘ−ＰＯＬ−ＳＯｘ（たとえば公報ＦＲ２７９７１７４を参照）
・ＳＯｘ−ＲＴＡ−ＰＯＬ−ＳＯｘ（たとえば公報ＦＲ２７９７７１３を参照）
・ＲＴＡ−ＳＯｘ−ＲＴＡ−ＳＯｘ（たとえば本出願人により２００３年７月２７日に出願番号０３０９３０４として出願された仏国特許出願を参照）
【００４０】
ホールに関して、出願人は上述の操作を２つのファミリに分けることができることを見出した。
【００４１】
第１のファミリは、表層ホール、すなわち深さが、形成される薄層の厚さよりも浅いホール（言い換えれば、ＳＯＩ構造のケースでは、下にある埋め込み酸化物層までは下方に延びないホール）の深さ低減を可能にする操作に関する。
【００４２】
第２のファミリは、ホールに対して救済的な影響を及ぼさない操作に関する。
【００４３】
ＲＴＡおよびＰＯＬ操作は第１のファミリの例であり、ＳＯｘおよび化学エッチング操作は第２のファミリの例である。
【００４４】
図２は、それぞれ埋め込み酸化物層３ａ、３ｂ、およびその上のシリコン層２ａ、２ｂから構成される、ＳＯＩ構造１ａ、１ｂ（支持基板は図示せず）に対するＲＴＡ操作の影響を示す。
【００４５】
ＳＯＩ構造１ａのシリコン層２ａは、深さがシリコン層２ａの厚さよりも小さく、したがって埋め込み酸化物層３ａの表面まで下方に延びない表層ホールを呈する。
【００４６】
これに反して、ＳＯＩ構造１ｂのシリコン層２ｂは、シリコン層２ｂの厚さを貫通して、埋め込み酸化物層３ｂの表面まで下方に延びる致命ホール４ｂを呈する。
【００４７】
ＲＴＡ操作は、表層ホール（表層ホール４ａなど）の深さを大幅に（少なくとも１／２〜１／３に）低減するのに役立つ平滑化効果を有する。確かに、構造１ａに関して図２の右側に概略的に示されるように、特に拡散と再結晶によってこれらのホールを止めることができる。
【００４８】
しかしＲＴＡ操作は、ＲＴＡの前に、薄層を貫通して（このケースでは埋め込み酸化物層３ａの表面まで下方に）延びる致命ホール（ホール４ｂなど）に対しては効果がない。構造１ｂに関して図２の右側に概略的に示されるように、致命ホールはＲＴＡ操作では救済されない。
【００４９】
図３は、ＲＴＡ操作の前（上側のグラフ）および後（下側のグラフ）のＳＯＩ層内のホール密度を表す。ＲＴＡ操作の前では、厚さＴのＳＯＩ層は、曲線Ｃｂによって示される密度において、様々な深さの表層ホールを呈し、これはこれらのホールの深さに依存する。ＳＯＩ層はまた、密度Ｄｋの致命ホールを呈する。
【００５０】
上述のように、ＲＴＡ操作は致命ホールには効果がない。したがって致命ホール密度は変わらず、Ｄｋに等しいままである。
【００５１】
しかしＲＴＡ操作は、深さを減少し、さらには停止させることによって、表層ホールを救済するのに役立つ。ＲＴＡ操作の結果、ＳＯＩ層は、曲線Ｃａで示されるように、密度が大幅に低減された表層ホールを呈する。
【００５２】
図４は、埋め込み酸化物層７と、その上のシリコン層６から構成される、ＳＯＩ構造５に対するＰＯＬ操作の影響を示す。シリコン層６は、ＰＯＬ操作の前では表層ホール８を呈する。この図で明らかなように、シリコン層６のｘオングストロームを除去し、それによって薄くなったシリコン層６’が得られ、表層ホール８の深さは低減される。
【００５３】
さらに、ＰＯＬ操作によって除去されるシリコン層６の厚さ（表層ホール深さよりも重要である）は、ＰＯＬ操作によって前記表層ホールが除去されるように調節することができる。
【００５４】
しかし、シリコン層が、埋め込み酸化物層まで下方に延びる致命ホールを呈する場合は、前記シリコン層は研磨後に依然として致命ホールを呈することが分かる。
【００５５】
図５は、ＰＯＬ操作の前（上側のグラフ）および後（下側のグラフ）のＳＯＩ層内のホール密度を表す。ＰＯＬ操作の前では、厚さＴｂのＳＯＩ層は、曲線Ｃｂによって示される密度において、様々な深さの表層ホールを呈し、これはこれらのホールの深さに依存する。ＳＯＩ層はまた、密度Ｄｋの致命ホールを呈する。
【００５６】
上述のように、ＰＯＬ操作は致命ホールには効果がない。したがって致命ホール密度は変わらず、Ｄｋに等しいままである。
【００５７】
しかしＰＯＬ操作は、深さを減少し、さらには停止させることによって、表層ホールを救済するのに役立つ。ＰＯＬ操作の結果、ＳＯＩ層は、曲線Ｃｐ（これは曲線Ｃｂと同一であるが、ＰＯＬによる厚さの消耗により、深さ軸に沿ってシフトされる）で示されるように、密度が大幅に低減された表層ホールを呈する。
【００５８】
図６は、埋め込み酸化物層１１と、その上のシリコン層１０から構成される、ＳＯＩ構造９に対するＳＯｘ操作の影響を示す。シリコン層１０は、ＳＯｘ操作の前では表層ホール１２を呈する。この図で明らかなように、ＳＯｘ操作はホールの形状を再現し、その深さは変化しない。
【００５９】
図示されるように、始めに存在する表層ホール１２の深さが顕著な場合は、ＳＯｘ操作の後に、このホールが、埋め込み酸化物層まで下方に延び得る（致命ホール１２’）。
【００６０】
図７は、ＳＯｘ操作の前（上側のグラフ）および後（下側のグラフ）のＳＯＩ層内のホール密度を表す。ＳＯｘ操作の前では、厚さＴｉのＳＯＩ層は、曲線Ｃｂによって示される密度において、様々な深さの表層ホールを呈し、これはこれらのホールの深さに依存する。ＳＯＩ層はまた、密度Ｄｉの致命ホールを呈する。
【００６１】
上述のように、ＳＯｘ操作はホールの形状を再現し、その深さは変化しない。したがって、変化していない曲線Ｃｂによって示されるように、表層ホール密度は変化せず、それらの深さに依存する。
【００６２】
しかしＳＯｘ操作により、ＳＯＩ層の厚さは減少する。新しい厚さＴｆは始めの厚さＴｉより小さいので、致命ホールの密度はＤｉからＤｆに増加する。
【００６３】
図７から明らかなように、ＳＯｘ操作は表層ホールを救済するには役立たず、かつ致命ホール密度は増加する（この増加は、消耗した厚さＴｉ−Ｔｆに直接関係する）。
【００６４】
ＳＯｘ操作に関しては、化学エッチング操作がホールの形状を再現し、その深さは変化しない。ＳＯｘ操作に関してはさらには、このことにより、始めに顕著な表層ホールは、後で埋め込み酸化物層まで下方に延び、したがって致命ホールに「変化」する（言い換えれば、その結果致命ホール密度が増加する）。
【００６５】
上述のように、第１のファミリの操作（ＲＴＡまたはＰＯＬ操作）の前に存在する致命ホールは、前記操作では救済されないことになる。
【００６６】
したがって、図８で明らかなように、ＲＴＡ／ＳＯｘのシーケンスとＳＯｘ／ＲＴＡのシーケンスとでは影響が非常に異なる。
【００６７】
ＳＯｘ／ＲＴＡシーケンスの場合では、ＳＯｘ操作により初期の表層ホール１３が（移転後に）、致命ホール１４に変化することがあり得る。致命ホール１４は、後続のＲＴＡ操作では救済されない。
【００６８】
一方、ＲＴＡ／ＳＯｘシーケンスの場合では、同じ初期の表層ホール１３は、救済されることになる。確かに、ＲＴＡ操作はその深さを減少させ（ホール１５参照）、ＳＯｘはシリコン層を薄くする。したがって結果としての構造は、ほぼ一体的に停止されたホール１５’を呈する。
【００６９】
もちろん、移転後に薄層内に致命ホールがあれば、これらのホールは救済されず最終製品中に致命的欠陥として残ることになる。
【００７０】
上記の観察に基づいて、本発明による方法は、
−最終構造の薄層が到達すべき厚さを選択するステップと、
−最終構造の薄層内に観察される致命ホールの最大密度を選択するステップと、
−剥離後に得られる中間構造に対して行うべき、少なくとも１つの操作を含む仕上げシーケンスを選択するステップと
を行うことを提案する。
【００７１】
一般に特定の仕上げシーケンスは、薄い移転層の品質を、（たとえば粗さを平滑化しそれにより正しい厚さの均一性を確保することによって）向上し、応用分野での使用に適したものにするために、剥離後の構造に対して用いられる。
【００７２】
仕上げシーケンスは特に、支持基板上に移転されたドナー基板の一部（薄い移転層）を薄くし、それにより最終構造の薄層の厚さが前記選択された厚さに到達するように適合される。
【００７３】
前記仕上げシーケンスは、上述の操作（ＴＡ、ＰＯＬ、ＳＯｘ、化学エッチング）の少なくとも１つを含むことができ、非限定的な例として示される以下のシーケンスなど、これら操作の任意の組合せからなることができる。
−ＲＴＡ−ＳＯｘ
−複数のＲＴＡ−ＳＯｘシーケンスの繰返し（ＲＴＡ−ＳＯｘ−ＲＴＡ−ＳＯｘなど）
−ＳＯｘ−ＰＯＬ−ＳＯｘ（およびこのシーケンスの繰返し）
−ＳＯｘ−ＲＴＡ−ＰＯＬ−ＳＯｘ（およびこのシーケンスの繰返し）
−ＳＯｘ−ＲＴＡ（およびこのシーケンスの繰返し）
【００７４】
上述のように、ＲＴＡ操作（およびより一般に任意の平滑化アニール操作）は、表層ホールを停止させるのに役立つ。したがってこのようなＲＴＡ操作を含むシーケンスを利用することが有利である。
【００７５】
さらに、特定の条件下では、ＲＴＡ操作はＳｉ層の下の酸化物層を密閉するのに役立ち、これは化学エッチングまたは犠牲酸化を行う前として望ましい場合がある（たとえば国際公開第２００４／０７９８０１号パンフレットを参照）。
【００７６】
ただし特定のシーケンス中のこのような操作の、（残りの厚さに関する）位置が重要になり得る（たとえば米国特許公開第２００４／０１５１４８３号を参照）。
【００７７】
さらに、ＲＴＡ操作は、材料の除去を実行するのに、および薄層を薄くするのには有効でない。
【００７８】
これに反して、ＳＯｘ操作は、薄層を薄くするのに有効であり、特に剥離後に損傷した領域を除去するのに、または最終構造の薄層の選択された厚さを得るのに有効である。
【００７９】
ＳＯｘ操作によって除去することができる厚さは、通常１００〜１０００オングストロームの間である。
【００８０】
ただしＳＯｘ操作は、致命ホール密度を増加し得るので注意深く行わなければならない。
【００８１】
したがって２つのＳＯｘ操作の間に、ＲＴＡ操作を行うことが賢明である。
【００８２】
ＰＯＬ操作はまた、材料の除去によって薄層を薄くするのに役立つが、このような操作は厚さの均一性を低下させ、さらには薄層が損傷を受ける。したがってＰＯＬは、できるだけ限定し、薄くするステップで薄層への損傷がより少ないステップ（ＳＯｘなど）の後、さらにはＲＴＡの後に行わなければならない。
【００８３】
ＰＯＬ操作は通常、材料の除去を２００〜５００オングストロームの間に制限する（それによって厚さ均一性の低下を制限するのに役立つ）ために、ＲＴＡと組み合わされる。
【００８４】
本発明による方法はまた、支持基板上に移転すべきドナー基板の部分が、仕上げシーケンスの各操作後に、前記最大密度より低い致命ホールの密度を呈するように、かつ仕上げシーケンスを達成した後、前記選択された厚さに到達するように、前記部分の最小厚さを決定するステップを行うことを提案する。
【００８５】
したがって本発明は、支持基板上に移転すべき適正な厚さを選択し、
−最終構造の薄層が到達すべき選択された厚さを考慮に入れ、
−選択された仕上げ操作シーケンスを考慮に入れる（したがってこの仕上げシーケンスの各操作のホール密度への影響を考慮に入れる）
ことによって、最終構造の薄層内の致命ホールの密度を制限することを提案する。
【００８６】
上記で論じられたグラフ（図３、５、および７）は、各操作（それぞれＲＴＡ、ＰＯＬ、およびＳＯｘ）のホール密度に対する影響を示す。したがって、これらのグラフを組み合わせて、仕上げシーケンスの全部（これは特定の順序で行われる複数の操作を有することができ、選択された厚さに薄層を薄くするように適合される）のホール密度に対する影響を評価することができる。
【００８７】
したがって、このグラフの組合せから移転すべき適切な厚さを導き、それによって各操作後に、致命ホール密度が選択された最大致命ホール密度より低くなるようにすることができる。したがって、選択された最終厚さおよび致命ホールの最大密度から始めて、（仕上げシーケンスの操作を逆の順に取り上げ、最後のものから始めることにより）特定の操作の前に薄層が呈しなければならない最小厚さ、したがって最終的には、移転すべき厚さを決定することが可能である。
【００８８】
例示として図８の上側の図をとると、選択された仕上げシーケンスは、ＳＯｘ操作と後続のＲＴＡ操作を含む。したがって図７と図３のグラフが組み合わされる。
【００８９】
移転すべき最小厚さＴｉは、薄層の厚さがＳＯｘ操作によって減少し（ＳＯｘ操作後は、移転後のＴｉからＴｆに減少）、その結果致命ホール密度が増加することを考慮に入れなければならない。
【００９０】
選択された最大密度が、致命ホール０．３個／ｃｍ２に設定されたと考えよう。そうすると移転すべき最小厚さＴｉは、ＳＯｘ操作後、すなわちＲＴＡ操作（これは致命ホール密度には影響を及ぼさないが表層ホール密度の低減に役立つ）前の厚さＴｆが、０．３個／ｃｍ２の致命ホール密度が見られる厚さより大（すなわち１０００オングストロームより大）となるように選ばなければならない。
【００９１】
次に図８の下側のグラフを参照すると、今度は選択された仕上げシーケンスは、ＲＴＡ操作と後続のＳＯｘ操作を含む。したがって図３と図７のグラフが組み合わされる。この場合最初の操作では、薄層の厚さは減少しないがホール密度が変化し、後続のＳＯｘ操作によって（多くの）新しい致命ホールが生成し易くならないようになる（図７に示されるようなＳＯｘ操作であるが、図３の下側のグラフの曲線Ｃａで示されるようなＲＴＡ操作後の低減されたホール密度から開始する）。
【００９２】
したがって、選択された最終厚さと選択された致命ホールの最大密度に対して、ＲＴＡ−ＳＯｘ仕上げシーケンスの場合の移転すべき最小厚さは、ＳＯｘ−ＲＴＡ仕上げシーケンスの場合の移転すべき最小厚さとは異なることが分かる。
【００９３】
もちろん脆化領域は、ドナー基板の厚さ内に、前記決定された移転すべき最小厚さとほぼ等しいかそれより大きい深さに生成される。
【００９４】
可能な実施形態によれば、脆化領域は、そこから薄層が作製されなければならないドナー基板の面の下に、化学種を注入することによって生成される。
【００９５】
このような注入は、単一の化学種（水素など）を注入することにより、または少なくとも２つの異なる化学種（ヘリウムと水素の共注入など）を注入することによって行うことができる。
【００９６】
本発明の好ましい実施形態によれば、注入条件は、注入エネルギーが１５ＫｅＶ〜１２０ＫｅＶの間、より好ましくは１５ＫｅＶ〜８０ＫｅＶの間からなるように選択される。
【００９７】
好ましい実施形態によれば、仕上げシーケンスは、前記第１の操作ファミリからの少なくとも１つの操作、すなわち表層ホールの深さ低減を可能にし薄層内のホール密度を変化させるのに役立つ操作を含む（図３および図５の、ＲＴＡおよびＰＯＬ操作の影響を参照されたい）。
【００９８】
前記表層ホール深さ低減操作は、たとえばＴＡ操作、またはＰＯＬ操作である。
【００９９】
本発明の有利な実施形態によれば、仕上げシーケンスは、前記第１の操作ファミリからの複数の操作、すなわちそれぞれが表層ホールの深さ低減を可能にする複数の操作を含む。この有利な実施形態は、それにより残留表層ホールの深さが低減され、さらにはこれらの表層ホールを完全に除去するのに役立ち得るので、さらなる利益が得られる。
【０１００】
図９は、仕上げシーケンスがＳＯｘ／ＲＴＡ／ＰＯＬ／ＳＯｘ操作シーケンスである本発明による方法の可能な実施形態によって得られる改善を示す。選択された到達すべき厚さと選択された致命ホールの最大密度を考慮に入れて、これらの操作のそれぞれの後で、薄い移転層が前記選択された密度より低い致命ホールの密度を呈するように、移転すべき最小厚さを決定するために、図７、３、５、そして７のグラフが組み合わされる。
【０１０１】
上側の図では、注入ステップが従来法により実行され、厚さｔの層がドナー基板上に移転される。
【０１０２】
下側の図では、注入ステップが本発明により実行され、厚さｔ＋５００オングストロームの層がドナー基板上に移転される。
【０１０３】
従来法の場合は、最初のＳＯｘ操作は表層ホールを救済せず、さらには埋め込み酸化物層まで下方に延びる致命ホール（ホール１６など）の形成をもたらす。
【０１０４】
これらの致命ホールは、後続のＲＴＡ操作によっても、また後続のＰＯＬ操作によっても救済されない。最後のＳＯｘ操作は、致命ホール１８を有するＳＯＩ構造をもたらし、したがってその応用分野では受け入れられない。
【０１０５】
これに反して、本発明の可能な実施形態による方法の場合、移転層は、最初のＳＯｘ操作によって致命ホールが、（選択された最大密度を超える過度に顕著な密度で）形成されないように十分厚い。
【０１０６】
したがって、この場合は、後続のＲＴＡ操作（すなわちホール１９などの表層ホールの深さ低減を可能にする操作）が、特にそれらの深さを低減することによって（ホール１９’参照）、存在する表層ホールを救済するのに役立つ。このＲＴＡ操作は、致命ホール密度には影響を及ぼさないので、この操作後に、致命ホール密度は依然として選択された最大密度を超えない。
【０１０７】
ＰＯＬ操作により、この操作によって除去される薄層の厚さ内に含まれるこれらの表層ホール（この場合、ホール１９’など、ｐオングストロームより浅いホール）が、除去されることになる。ＰＯＬ操作により、この操作の前にｐオングストロームより深かった表層ホールは、深さが低減されることになる。ＲＴＡ操作に関しては、ＰＯＬ操作は致命ホール密度に影響を及ぼさない。
【０１０８】
最終的に、最後の操作（第２のＳＯｘ操作）の終了時に、所望の厚さ、および最小化されたホールの密度、ならびに特に、より少ない表層ホールと前記選択された最大密度より低い致命ホール密度を呈する薄層が得られる。
【０１０９】
この第２のＳＯｘ操作により、従来法によって得られる薄層２０と同様な厚さの、最終薄層２１を得るように適合された犠牲酸化が実行されることに留意されなければならない。
【０１１０】
したがって、この第２のＳＯｘ操作により、移転層の厚さの増加（この場合は＋５００オングストローム）を補償するように適合された、より重要な犠牲酸化が実行される。
【０１１１】
さらに、先の例は、ＲＴＡ操作（またはより一般的に言えば表層ホールの深さ低減を可能にする操作）は、致命ホールを呈さない（または少なくとも最大密度より低い密度の致命ホールを呈する）薄層上に行われるので、致命ホールの密度に関して利益が達せられることを示している。
【０１１２】
さらに、前記操作前の致命ホール密度は、特に支持基板上に移転される層の厚さを増加することによって適切に行われる注入ステップにより、制御される。
【０１１３】
図１０は、移転層の４５０オングストロームの増加を示し、ＲＴＡ／ＳＯｘ／ＲＴＡ／ＳＯｘの仕上げ操作シーケンスと組み合わされた場合、最終薄層（厚さ２００オングストローム）内で、致命ホールの密度を１／５に低減することが可能になる。確かに、従来法により得られたＳＯＩ構造について描かれた左側の図は０．５ホール／ｃｍ２の致命ホール密度を示し、上述のようにして得られたＳＯＩ構造について描かれた右側の図はわずか０．１ホール／ｃｍ２の致命ホール密度を示している。
【０１１４】
図１１は、本発明の可能な実施形態による、ＳＯＩデバイスを製造するための方法を示す流れ図である。
【０１１５】
ブロック１０では、特に、
−最終構造の薄層の厚さＴｆ
−移転後に得られる中間構造の、仕上げ操作シーケンス（この場合はＲＴＡ／ＳＯｘ／ＲＴＡ／ＳＯｘシーケンス）
−最終構造の薄層内の致命ホールの最大密度ＤＭ
を選択することにより、最終ＳＯＩ製品の仕様が列挙されている。
【０１１６】
ブロック２０では、移転すべき厚さが選択される。
【０１１７】
ブロック３０では、支持基板上に移転されたドナー基板の部分内の致命ホールの密度が、選択された最大密度ＤＭより高いかどうかが確認される。
【０１１８】
肯定なら、移転すべき厚さは増加され（ブロック４０）、その後ブロック３０が繰り返される。
【０１１９】
否定なら、仕上げシーケンスの最初の操作が行われる。この場合はブロック５０でＲＴＡ操作が行われる。すでに上述されたように、このようなＲＴＡ操作は致命ホールには効果がないが、表層ホールの深さ低減に役立つ。
【０１２０】
ブロック６０では、仕上げシーケンスの第２の操作、ＳＯｘ操作が行われる。上述のように、このようなＳＯｘ操作は、移転された薄層を薄くするのに有効であるが、厚さの消耗に応じて致命ホール密度が増加する。
【０１２１】
ブロック７０では、ＳＯｘ操作に続き、ブロック３０と同様に、支持基板上に移転されたドナー基板の部分内の致命ホールの密度が、選択された最大密度ＤＭより高いかどうかが確認される。
【０１２２】
肯定なら、ブロック８０で、ＳＯｘ操作（ブロック６０で行われる）の厚さの消耗を小さくできるかどうかが確認される。これは、選択された特定の仕上げシーケンス、および選択された最終厚さＴｆを考慮に入れてなされる。
【０１２３】
厚さの消耗を小さくできる場合は、この新たに設定された操作条件に従って、ＳＯｘ操作が行われる（ブロック６０）。
【０１２４】
厚さの消耗を小さくできない場合は、次いでブロック４０（すなわち移転される厚さの増加）が行われる。
【０１２５】
ブロック７０に戻り、ＳＯｘ操作後の致命ホールの密度が、最大密度ＤＭより低い場合は、仕上げシーケンスの次の操作（ここでは、厚さが消耗せず致命ホール密度が変化しないＲＴＡ操作）がブロック９０で行われる。
【０１２６】
その後、ブロック１００でＳＯｘ操作が行われる。ブロック１１０と１２０では、それぞれブロック７０と８０で行われたのと同様の操作が行われる。ＳＯｘ操作に続き、致命ホール密度が最大密度ＤＭより低いことを条件（ブロック１１０）として、（ブロック１０で定義された）仕様に適合する最終ＳＯＩ製品がブロック１３０で得られる。
【０１２７】
もちろん、図１１の流れ図は、単に例示的なものであり、本発明は、説明され示された実施形態には全く限定されることなく、当業者なら多くの代替形態または変更形態を提示することができるであろう。
【図面の簡単な説明】
【０１２８】
【図１】ホール密度を薄層内の深さの関数として概略的に表す図である。
【図２】ＳＯＩ構造に対する、ＲＴＡ操作の影響を示す図である。
【図３】ＲＴＡ操作の前後における、ＳＯＩ層内のホール密度を表す図である。
【図４】ＳＯＩ構造に対する、ＰＯＬ操作の影響を示す図である。
【図５】ＰＯＬ操作の前後における、ＳＯＩ層内のホール密度を表す図である。
【図６】ＳＯＩ構造に対する、ＳＯｘ操作の影響を示す図である。
【図７】ＳＯｘ操作の前後における、ＳＯＩ層内のホール密度を表す図である。
【図８】ＳＯＩ構造に対する、ＲＴＡ／ＳＯｘおよびＳＯｘ／ＲＴＡのシーケンスの影響を表す図である。
【図９】本発明の可能な実施形態による方法によって得られる改善の例を示す図である。
【図１０】最終の致命ホール密度に関して、本発明によって得られる改善を示す図である。
【図１１】本発明の可能な実施形態による方法を示す、流れ図である。
【図１】
2008526010.tif 000003
【図２】
2008526010.tif 000004
【図３】
2008526010.tif 000005
【図４】
2008526010.tif 000006
【図５】
2008526010.tif 000007
【図６】
2008526010.tif 000008
【図７】
2008526010.tif 000009
【図８】
2008526010.tif 000010
【図９】
2008526010.tif 000011
【図１０】
2008526010.tif 000012
【図１１】
2008526010.tif 000013
【国際調査報告】
2008526010.tif 000014
2008526010.tif 000015
2008526010.tif 000016